(57)【要約】  【課題】  転造歯の歯幅方向片側により多くの素材が塑性流動するようにして、より大径のつば部を転造することができる転造工具を提供すること。  【解決手段】  被転造素材１０が食付き部上を仕上げ部へ向けて転動移動すると、食い込み部８の歯幅が漸次拡幅され、これにより、押し退けられた素材が転造歯２の一側面２ａ側に余肉として盛り上げられ、つば部１１が形成される。即ち、従来の転造工具では、転造歯の歯幅方向の両側から余肉を盛り上げていたため、その分、素材の塑性流動量が分散してしまい、大径のつば部の転造が困難であったが、本発明の転造工具１によれば、傾斜山払い面部７によって、素材の塑性流動を転造歯２の一側面２ａ側のみに集中させ、その分、より大量の余肉を盛り上げることができるので、より大径のつば部１１を転造することができる。  【選択図】        図４ 
2005230855.tif 000002
【特許請求の範囲】
【請求項１】
転造方向と略平行に延設される一条の転造歯を備え、その転造歯を被転造素材の外周面に食い込ませ、押し退けられた素材を塑性流動させつつ盛り上げることにより、前記被転造素材の外周面に略フランジ状のつば部を転造する転造工具において、
前記転造歯は、
その転造歯の歯幅方向一側面から略平行に形成される水平山払い面部と、
その水平山払い面部の端部から前記転造歯の歯幅方向他側面に向けて上昇傾斜して形成される傾斜山払い面部と、
その傾斜山払い面部と前記転造歯の歯幅方向他側面との間に形成され前記被転造素材へ食い込む食い込み部とを備え、
前記傾斜山払い面部は、転造方向に対して所定のリード角を有して形成されており、
転造方向始端側から終端側へ向かうに従って、前記傾斜山払い面部が前記転造歯の歯幅方向一側面へ漸次近接されつつ、前記食い込み部の歯幅が漸次拡幅するように構成されていることを特徴とする転造工具。
【請求項２】
前記水平山払い面部は、前記被転造素材につば部を転造する場合に、その被転造素材の外周面に当接可能な高さに形成されていることを特徴とする請求項１記載の転造工具。
【請求項３】
前記傾斜山払い面部が前記被転造素材への食い込み方向に対して傾斜する傾斜角は、略３０°以上、かつ、略６０°以下の範囲とされていることを特徴とする請求項１又は２に記載の転造工具。
【発明の詳細な説明】
【技術分野】
【０００１】
本発明は転造工具に関し、特に、転造歯の歯幅方向片側により多くの素材が塑性流動するようにして、より大径のつば部を転造することができる転造工具に関するものである。
【背景技術】
【０００２】
一般に、建造物の基礎となるコンクリート型は、そのコンクリート型の形状に応じて合板等の面板を立設して型枠を形成した後、この型枠内にコンクリートを打設して形成される。型枠の形成には、いわゆる丸セパレータが使用される。
【０００３】
図６（ａ）は、従来の丸セパレータ１１０を示す模式図であり、図６（ｂ）は、つば部１１１の部分拡大図である。丸セパレータ１１０は、図６（ａ）及び（ｂ）に示すように、金属材料から略丸棒状体に構成され、その両端部には、つば部１１１及びおねじ部１１２がそれぞれ設けられている。つば部１１１は、図６（ｂ）に示すように、丸セパレータ１１０の外周面から略フランジ状に突出して形成されている。
【０００４】
型枠の形成は、次のように行われる。まず、各面板１１３に穿設された貫通口に丸セパレータ１１０の両端を挿通し、図６（ａ）に示すように、丸セパレータ１１０を一対の面板１１３の対向面間に架橋する。次いで、丸セパレータ１１０の両端のおねじ部１１２にナットＮを螺合して、各面板１１３をナットＮとつば部１１１との間に挟持して固定する。これにより、一対の面板１１３が所定の対向面間隔を保持した状態で立設され、型枠が形成される。
【０００５】
ここで、つば部１１１のような突出部は、転造工具を使用した転造加工により形成される（特許文献１）。この転造加工に使用される従来の転造工具２００について説明する。図７（ａ）〜（ｂ）は、従来の転造工具２００を転造方向に垂直な面で切断した断面図である。なお、図７の仮想線Ｍは、被転造素材の外周面を示している。
【０００６】
転造工具２００は、軸心Ｏを有する丸ダイスとして構成されるものであり、食付き部における転造歯２０１（図７（ａ）及び（ｂ））は、仕上げ部における転造歯２０１（図７（ｃ））と同じ外形形状を有すると共に、その転造歯２０１の頂部高さは、転造方向始端側（図７（ａ））から終端側（図７（ｃ））へ向かうに従って漸次高くなるように構成されている。
【０００７】
従って、一対の転造工具２００（転造歯２０１）の対向面間に被転造素材を挟持し、それら一対の転造工具２００を回転移動させることにより、被転造素材の外周面には、転造歯２０１が順次食い込まれると共に、この食い込みにより押し退けられた素材が被転造素材の軸方向へ塑性流動される。これにより、転造歯２０１の歯幅方向（図７左右方向）の両側から余肉が盛り上げられ、一方の余肉（図７左側に盛り上がる余肉）によって、つば部１１１が形成される。
【特許文献１】特開平８−２６７１６５号公報（段落［０００４〜０００６］、図７〜図９など）
【発明の開示】
【発明が解決しようとする課題】
【０００８】
しかしながら、従来の転造工具２００では、転造歯２０１を被転造素材の外周面へ食い込ませた場合に、その転造歯２０１の歯幅方向両側から余肉が盛り上げられるため、その分、素材の塑性流動量が両盛り上げ部に分散してしまい、つば部１１１の外径を十分に大径とすることができないという問題点があった。その結果、つば部１１１の強度を確保することが困難となり、型枠の形成時には、ナットＮの締結力によって、つば部１１１が破損してしまうという問題点があった。
【０００９】
本発明は上述した問題点を解決するためになされたものであり、転造歯の歯幅方向片側により多くの素材が塑性流動するようにして、より大径のつば部を転造することができる転造工具を提供することを目的としている。
【課題を解決するための手段】
【００１０】
この目的を達成するために、請求項１記載の転造工具は、転造方向と略平行に延設される一条の転造歯を備え、その転造歯を被転造素材の外周面に食い込ませ、押し退けられた素材を塑性流動させつつ盛り上げることにより、前記被転造素材の外周面に略フランジ状のつば部を転造するものであり、前記転造歯は、その転造歯の歯幅方向一側面から略平行に形成される水平山払い面部と、その水平山払い面部の端部から前記転造歯の歯幅方向他側面に向けて上昇傾斜して形成される傾斜山払い面部と、その傾斜山払い面部と前記転造歯の歯幅方向他側面との間に形成され前記被転造素材へ食い込む食い込み部とを備え、前記傾斜山払い面部は、転造方向に対して所定のリード角を有して形成されており、転造方向始端側から終端側へ向かうに従って、前記傾斜山払い面部が前記転造歯の歯幅方向一側面へ漸次近接されつつ、前記食い込み部の歯幅が漸次拡幅するように構成されている。
【００１１】
請求項２記載の転造工具は、請求項１記載の転造工具において、前記水平山払い面部は、前記被転造素材につば部を転造する場合に、その被転造素材の外周面に当接可能な高さに形成されている。
【００１２】
請求項３記載の転造工具は、請求項１又は２に記載の転造工具において、前記傾斜山払い面部が前記被転造素材への食い込み方向に対して傾斜する傾斜角は、略３０°以上、かつ、略６０°以下の範囲とされている。
【発明の効果】
【００１３】
請求項１記載の転造工具によれば、傾斜山払い面部が転造方向に対して所定のリード角を有して形成されているので、転造方向始端側から終端側へ向かうに従って、その傾斜山払い面部を転造歯の歯幅方向一側面へ漸次近接させつつ、食い込み部の歯幅を漸次拡幅させることができる。即ち、被転造素材につば部を転造する場合には、傾斜山払い面部の近接移動に伴って、素材を歯幅方向一側面へ向かう方向にのみより多く塑性流動させることができる。よって、従来の転造工具のように、素材の塑性流動量が歯幅方向両側に分散することを抑制して、歯幅方向の片側のみから余肉をより多く盛り上げることができるので、その分、被転造素材により大径のつば部を転造することができるという効果がある。その結果、つば部の大径化により、その強度を確保して、かかるつば部が型枠の形成時に破損等することを抑制することができるという効果がある。
【００１４】
請求項２記載の転造工具によれば、請求項１記載の転造工具の奏する効果に加え、水平山払い面部は、被転造素材につば部を転造する場合に、その被転造素材の外周面に当接可能な高さに形成されている。よって、被転造素材に食い込み部が食い込んで、素材が押し退けられた場合には、被転造素材の外周面に当接した水平山払い面部が素材の塑性流動を案内して、転造歯の歯幅方向一側面に余肉を確実に盛り上げることができるので、その分、より大径のつば部を盛り上げることができるという効果がある。
【００１５】
請求項３記載の転造工具によれば、請求項１又は２に記載の転造工具の奏する効果に加え、傾斜山払い面部が被転造素材の食い込み方向に対して傾斜する傾斜角は、略３０°以上とされているので、素材を転造歯の歯幅方向一側面へ向けてスムーズに塑性流動させることができるという効果がある。即ち、この傾斜角が略３０°より小さくなると、傾斜山払い面部が素材の塑性流動方向に対して急角度で立ち上がりすぎるため、素材を転造歯の歯幅方向一側面へ向けてスムーズに押し退けることができなくなり、素材表面が剥離するなどの不具合が生じ易くなる。
【００１６】
一方、上記傾斜角は、略６０°以下とされているので、転造歯の歯幅方向一側面へ向けて塑性流動させるための押圧力を素材へ適切に作用させることができるという効果がある。即ち、この傾斜角が略６０°よりも大きくなると、傾斜山払い面部が素材の塑性流動方向に対して傾斜し過ぎとなるため、転造歯の歯幅方向一側面へ向けて塑性流動するための押圧力を素材へ適切に作用させることができなくなり、従来の転造工具と同様に、転造歯の両側から余肉が盛り上がってしまうという不具合が生じる。
【発明を実施するための最良の形態】
【００１７】
以下、本発明の好ましい実施例について、添付図面を参照して説明する。図１は、本発明の一実施例における転造工具１の正面図である。なお、図１では、後述する被転造素材１０への転造を行う一対の転造工具１のうち、転造盤（図示せず）に固定される一方の転造工具１のみを図示しており、かかる一方の転造工具１に対して逆回転される他方の転造工具１の図示を省略している。
【００１８】
転造工具１は、円柱状の軸状素材（被転造素材１０）の外周面につば部１１を転造する為の工具である。従来の転造工具では、転造歯２０１の両側から余肉が盛り上げられていたため、つば部１１１の外径を大径とすることが困難であったが（図６及び図７参照）、本実施例の転造工具１では、転造歯２の片側のみから余肉が盛り上がるように構成されているので、より大径のつば部１１を転造することができる（図４参照）。
【００１９】
転造工具１は、転造に適した合金工具鋼や高速度工具鋼等の金属材料（本実施例では、ＪＩＳ−ＳＫＤ１１）から所定の板厚（図１紙面垂直方向厚さ）を有する略円盤状に形成されており、その外周側には、被転造素材１０の外周面につば部１１を転造するための転造歯２が設けられている。
【００２０】
この転造工具１には、転造方向の始端側から終端側へ向けて（図１時計回り）、食付き部３、仕上げ部４及び逃げ部５が順に連続して設けられている。食付き部３は、転造歯２を被転造素材１０の外周面に食い付かせる為の部位であり、この食付き部３における転造歯２は、後述する仕上げ部４における転造歯２と同心状に形成されている。
【００２１】
但し、この食付き部３における転造歯２には、後述するように、リード付き山払いが施されており、食付き部３における転造歯２は、転造方向始端から終端へ向かうに従って、図１に示すように、軸心Ｏからの高さが漸次高くなると共に、その歯幅も漸次拡幅するように構成されている。なお、この食付き部３における転造歯２の詳細構成については、後述する。
【００２２】
仕上げ部４は、食付き部３により被転造素材１０の外周面に盛り上げられた余肉を仕上げて、つば部１１を成形する為の部位である。この仕上げ部４の終端には、逃げ部５が設けられている。逃げ部５は、仕上げ部４により仕上げられた被転造素材１０を排出する為の部位であり、所定の落ち量を有して形成されている。
【００２３】
被転造素材１０は、一対の転造工具１（転造歯２）の対向面間に挟持され、それら一対の転造工具１が互いに逆方向へ回転駆動されることにより、食付き部３、仕上げ部４及び逃げ部５を順に転動する。その結果、被転造素材１０の外周面には、転造歯２が順次食い込まれ、その食い込みにより押し退けられた素材が塑性流動して、転造歯２の歯幅方向（図１紙面垂直方向幅）の片側から余肉として盛り上げられ、その余肉によって、つば部１１が形成される（図４及び図５参照）。
【００２４】
次に、図２及び図３を参照して、食付き部３における転造歯２について説明する。図２（ａ）から（ｄ）は、それぞれ図１のＩＩａ−ＩＩａ線からＩＩｄ−ＩＩｄ線における食付き部３の部分的な断面図であり、転造方向に垂直な仮想平面で食付き部３を切断した図である。
【００２５】
なお、図２では、研削砥石Ｇによる山払い加工が施される前の転造歯２の外形形状が破線を用いて図示されている。また、図２（ａ）は、食付き部３の転造方向始端位置であり、図２（ｄ）は、食付き部３における転造方向終端位置であって、仕上げ部４との境界位置である。
【００２６】
図３は、転造工具１の外周面（転造歯２の上端面）を平面に展開して示した展開図であり、理解の容易のため、傾斜山払い面部７に斜線を付して図示している。なお、図３に示す展開図において、「Ａ」線から「Ｄ」線の各位置は、図１のＩＩａ−ＩＩａ線から図１のＩＩｄ−ＩＩｄ線の各位置にそれぞれ対応する。よって、図２（ａ）から（ｄ）は、図３の「Ａ」線から「Ｄ」線における食付き部３の断面図にそれぞれ対応する。
【００２７】
ここで、仕上げ部４における転造歯２は、図２（ｄ）及び図３に示すように、その歯幅方向（図２左右方向）の両側を構成する一側面２ａ及び多側面２ｃと、それら各側面２ａ，２ｃの上端を連結すると共に一側面２ａから多側面２ｃへ向けて上昇傾斜する上端面２ｂとを備え、これら各面２ａ〜２ｃによって、略台形状に構成されている。
【００２８】
一方、食付き部３における転造歯２は、上記の仕上げ部４における転造歯２に対し、同じ外形形状を有し、且つ、軸心Ｏからの高さも同じに構成され、更に、図２及び図３に示すように、研削砥石Ｇを用いたリード付き山払い加工がその頂部に施されている。なお、このリード付き山払い加工におけるリード角αは、本実施例では、α＝０°４８’とされている。
【００２９】
このリード付き山払い加工により、食付き部３における転造歯２には、図２及び図３に示すように、一側面２ａから歯幅方向（図２左右方向）と略平行に延設される水平山払い面部６と、その水平山払い面部２ａの端部（図２右端）から他側面２ｃに向けて上昇傾斜される傾斜山払い面部７とが形成されている。そして、この傾斜山払い面部７と多側面２ｃとの間には、食い込み部８が形成されている。
【００３０】
また、食付き部３における転造歯２は、転造方向始端側（図２（ａ）、図３左側）から終端側（図２（ｄ）、図３右側）へ向かうに従って、軸心Ｏから最頂部までの高さが漸次高くされ、また、傾斜山払い面部７が一側面２ａ（図２左側、図３上側）へ向けてリード角αで漸次近接されることにより、食い込み部８の歯幅（図２左右方向幅、図３上下方向幅）が漸次拡幅される。
【００３１】
次に、図４及び図５を参照して、転造工具１により被転造素材１０の外周面につば部１１が形成される過程を説明する。図４は、転造歯２と被転造素材１０との部分断面図であり、被転造素材１０が転造工具１の食付き部３から仕上げ部４を順次転動していく様子を示している。また、図５は、本発明の転造工具１により転造されたつば部１１の部分拡大図である。
【００３２】
転造工具１により被転造素材１０につば部１１を転造するに際しては、まず、一対の転造工具１（転造歯２）の対向面間に被転造素材１０を挟持する。この場合、被転造素材１０の外周面には、図４（ａ）に示すように、転造歯２の上端面、即ち、水平山払い面部６が当接される。
【００３３】
次いで、それら一対の転造工具１を互いに逆方向へ回転駆動する。これにより、被転造素材１０が食付き部３上を仕上げ部４及び逃げ部５へ向けて転動移動する。この場合、被転造素材１０の外周面には、図４（ｂ）に示すように、食い込み部８が徐々に食い込まれ、この食い込みにより押し退けられた素材は、軸方向（図４（ｂ）左右方向）へ塑性流動し、転造歯２の一側面２ａおよび他側面２ｂの両側から余肉として盛り上げられる。
【００３４】
被転造素材１０が食付き部３上を仕上げ部４へ向けて更に転動移動すると、図４（ｃ）から図４（ｆ）に示すように、被転造素材１０に食い込まれた食い込み部８の歯幅（図４左右方向幅）が漸次拡幅され、これにより、押し退けられた素材が転造歯２の一側面２ａ側に余肉として盛り上げられ、つば部１１が形成される（図５参照）。
【００３５】
この場合、傾斜山払い面部７は、上述したように、リード角αを有しているので（図３参照）、食い込み部８の歯幅の拡幅は、上被転造素材１０に対して、他側面２ｃ位置は固定しつつ、傾斜山払い面部７のみを一側面２ａ方向（図４左方）へ向けて移動させることにより行われる。
【００３６】
そのため、転造歯２は、図４（ｃ）から図４（ｆ）に示すように、傾斜山払い面部７の移動（即ち、食い込み部８の歯幅の拡幅）によって、被転造素材１０の素材を転造歯２の一側面２ａ方向（図４左方）へのみ押し出す一方で、他側面２ｃ方向（図４右方）へはほとんど流動させない。よって、図４（ａ）から（ｆ）に示すように、転造歯２の一側面２ａ側のみにより大量の余肉を盛り上げることができる。
【００３７】
即ち、従来の転造工具では、転造歯の歯幅方向両側から余肉を盛り上げていたため、その分、素材の塑性流動量が分散してしまい、大径のつば部の転造が困難であったが（図６（ｂ）参照）、本発明の転造工具１によれば、素材の塑性流動を転造歯２の一側面２ａ側のみに集中させ、より大量の余肉を盛り上げることができるので、その分、より大径のつば部１１を転造することができる（図５参照）。その結果、つば部１１の強度の向上を図り、型枠の形成時にナットＮの締結力によって、つば部１１が破損等することを抑制することができる。
【００３８】
ここで、傾斜山払い面部７が被転造素材１０への食い込み方向（図４上下方向）に対して傾斜する傾斜角β（図２参照）は、略３０°以上、かつ、略６０°以下の範囲内に設定することが好ましく、本実施例では、かかる傾斜角βが略４５°とされている。
【００３９】
なお、傾斜角βを略３０°よりも小さくしたのでは、傾斜山払い面部７が素材の塑性流動方向（図４左右方向）に対して急角度で立ち上がり過ぎるため、素材をスムーズに塑性流動させることができなくなり、素材表面の剥離が生じやすくなる。これに対し、傾斜角βを略３０°以上とすることにより、素材をスムーズに塑性流動させて、剥離による歩留まりの悪化を抑制すると共に、転造に要する加工力を小さくすることができる。
【００４０】
また、傾斜角βが略６０°よりも大きくしたのでは、傾斜山払い面部７が素材の塑性流動方向（図４左右方向）に対して傾斜し過ぎるため、素材を転造歯２の一側面２ａへ向けて塑性流動させる力が弱くなり、従来の転造工具と同様に、転造歯２の両側（各側面２ａ，２ｃ側）から余肉が盛り上がってしまうという不具合が生じる。これに対し、傾斜角を略６０°以下とすることにより、転造歯２の一側面２ａへ向けて塑性流動させるための力を素材へ適切に作用させることができる。
【００４１】
図４（ａ）から（ｆ）に示すように、水平山払い面部６は、被転造素材１０につば部１１を転造する工程において、その被転造素材１０の外周面に当接可能な高さに形成されている。よって、被転造素材１０に食い込み部８が食い込んで、素材が押し退けられた場合には、その素材の塑性流動を水平山払い面部６により所定方向（図４左方）へ案内することができるので、転造歯２の一側面２ａ側に余肉を確実に盛り上げて、より大径のつば部１１を転造することができる。
【００４２】
以上、実施例に基づき本発明を説明したが、本発明は上記実施例に何ら限定される物ではなく、本発明の趣旨を逸脱しない範囲内で種々の改良変形が可能であることは容易に推察できるものである。
【００４３】
例えば、本実施例では、転造工具１を丸ダイスとして構成する場合を説明したが、必ずしもこれに限られるわけではなく、例えば、転造工具１を平ダイスやロータリー式転造ダイスとして構成することは当然可能である。
【図面の簡単な説明】
【００４４】
【図１】本発明の一実施例における転造工具１の正面図である。
【図２】（ａ）から（ｄ）は、それぞれ図１のＩＩａ−ＩＩａ線からＩＩｄ−ＩＩｄ線における食付き部の部分的な断面図である。
【図３】転造工具の外周面を平面に展開して示した展開図である。
【図４】転造工具による被転造素材の転造過程を示す図である。
【図５】本発明の転造工具により転造されたつば部の部分拡大図である。
【図６】（ａ）は、従来の丸セパレータを示す模式図であり、（ｂ）は、つば部の部分拡大図である。
【図７】従来の転造工具を転造方向に垂直な面で切断した断面図である。
【符号の説明】
【００４５】
１                転造工具
２                転造歯
２ａ              一側面
２ｃ              他側面
６                水平山払い面部
７                傾斜山払い面部
８                食い込み部
１０              被転造素材
１１              つば部
α                リード角
β                傾斜山払い面の傾斜角
【図１】
2005230855.tif 000003
【図２】
2005230855.tif 000004
【図３】
2005230855.tif 000005
【図４】
2005230855.tif 000006
【図５】
2005230855.tif 000007
【図６】
2005230855.tif 000008
【図７】
2005230855.tif 000009